(57)【要約】      （修正有）【課題】低級アルコールを含む溶液を用いた現像が可能で耐摩耗性に優れかつパッド印刷機のブレードでスキージした際の版表面のインクの掻き取り性に優れた感光性樹脂組成物、感光性樹脂積層体、および感光性樹脂印刷版原版を形成可能な感光性樹脂組成物を提供する。【解決手段】（Ａ）脂肪族環を分子主鎖に有するポリアミド、下記一般式（１）で表される骨格を有するポリアミドおよび炭素数８以上のメチレン鎖を有するポリアミドの中から選択される少なくとも１つ以上のポリアミド、（Ｂ）平均粒子径が０．５μｍ以上４μｍ以下であって、真球度が０．９０以上である無機微粒子、（Ｃ）エチレン性二重結合を有する化合物、（Ｄ）光重合開始剤および（Ｅ）界面活性剤を有する感光性樹脂組成物。2019168580.tif 000008【選択図】なし【特許請求の範囲】
【請求項１】
（Ａ）脂肪族環を分子主鎖に有するポリアミド、一般式（１）で表される骨格を有するポリアミドおよび炭素数８以上のメチレン鎖を有するポリアミドの中から選択される少なくとも１つ以上のポリアミド、（Ｂ）平均粒子径が０．５μｍ以上４μｍ以下であって、真球度が０．９０以上である無機微粒子、（Ｃ）エチレン性二重結合を有する化合物、（Ｄ）光重合開始剤および（Ｅ）界面活性剤を含有する感光性樹脂組成物。
【化１】
2019168580.tif 000007
【請求項２】
前記（Ｅ）界面活性剤が、フッ素基および/またはシリコーン基を有する化合物である請求項１に記載の感光性樹脂組成物。
【請求項３】
（Ｆ）溶媒を含有する請求項１または２に記載の感光性樹脂組成物。
【請求項４】
前記（Ｆ）の溶媒が炭素数１〜４のアルコールを少なくとも１種以上有するアルコールおよび水を含む溶媒である請求項３に記載の感光性樹脂組成物。
【請求項５】
前記（Ａ）の脂肪族環を分子主鎖に有するポリアミドが４，４’−ジアミノシクロメタンアジペート骨格残基を有する請求項１〜４のいずれかに記載の感光性樹脂組成物。
【請求項６】
前記（Ｂ）の無機微粒子の抽出水のｐＨが５．５〜８．５である請求項１〜５のいずれかに記載の感光性樹脂組成物。
【請求項７】
前記（Ｃ）エチレン性二重結合を有する化合物が分子内に１つ以上の水酸基を有する請求項１〜６のいずれかに記載の感光性樹脂組成物。
【請求項８】
前記（Ｃ）エチレン性二重結合を有する化合物が分子内に２つ以上の水酸基を有する請求項１〜７のいずれかに記載の感光性樹脂組成物。
【請求項９】
少なくとも支持体上に、接着層、請求項１〜８のいずれかに記載の感光性樹脂組成物より形成された層および保護層が順次積層された感光性樹脂積層体。
【請求項１０】
請求項９に記載の感光性樹脂積層体を含む凹版印刷またはパッド印刷用感光性樹脂印刷版原版。
【発明の詳細な説明】
【技術分野】
【０００１】
本発明は、感光性樹脂組成物、感光性樹脂積層体および感光性樹脂印刷版原版に関する。
【背景技術】
【０００２】
感光性樹脂印刷版原版は、一般に可溶性ポリマー、光重合性不飽和基含有モノマー、光重合開始剤および溶媒を含む感光性樹脂組成物を支持体に塗工し、乾燥後、表面にカバーフィルムを圧着することで得る。感光性樹脂印刷版原版は、カバーフィルムを剥離後、ネガティブ、ポジティブの原画フィルムを介して紫外光を感光性樹脂層に照射し、感光性樹脂層中に溶剤に溶解する部分と溶解しない部分を形成することで、レリーフ像を形成し、印刷版として使用する。
【０００３】
凹版印刷版を用いるパッド印刷は、版面上にインクを載せ、金属製のドクター刃で掻き取ること、もしくは、ドクター刃の役割をするリング状のセラミックス製または特殊金属製エッジ付きインクカップの中にインクを入れて版面上をインクカップで掻き取ることによって、凹版印刷版の凹部にインクを充填し、そのインクをシリコーンゴムなどの柔軟なパッド面に転写させ、該パッドのインク付着面を被印刷体に圧着することによって印刷するオフセット印刷の一種である。パッド印刷に用いられる凹版印刷版は、印刷の方式上、版面上のインクをドクター刃やインクカップといったブレードで掻き取るため、版面には耐摩耗性と平滑性が要求される。
【０００４】
このようにして形成されるそのような耐摩耗性が要求される印刷用途で用いられる感光性樹脂組成物には、特許文献１または２に示すように研磨性粒子である無機微粒子を配合した感光性樹脂組成物が提案されている。
【先行技術文献】
【特許文献】
【０００５】
【特許文献１】特開平２−６９５７号公報
【特許文献２】特開昭５８−１８６３５号公報
【発明の概要】
【発明が解決しようとする課題】
【０００６】
ところで、無機微粒子を感光性樹脂組成物中に配合した場合、感光性樹脂層を形成するための感光性樹脂組成物の粘度が高くなる。そのため感光性樹脂組成物を支持体に塗工した際のレベリング性が悪化し、凹版印刷面の表面粗さが粗くなり、パッド印刷機のブレードで版面上のインクを掻き取ることができないことがあった。
【課題を解決するための手段】
【０００７】
上記課題を解決する本発明の感光性樹脂組成物は、（Ａ）脂肪族環を分子主鎖に有するポリアミド、一般式（１）で表される骨格を有するポリアミドおよび炭素数８以上のメチレン鎖を有するポリアミドの中から選択される少なくとも１つ以上のポリアミド、（Ｂ）平均粒子径が０．５μｍ以上４μｍ以下であって、真球度が０．９０以上である無機微粒子、（Ｃ）エチレン性二重結合を有する化合物、（Ｄ）光重合開始剤および（Ｅ）界面活性剤を有する。
【０００８】
【化１】
2019168580.tif 000002
【発明の効果】
【０００９】
本発明は、パッド印刷機のブレードでスキージした際の版表面のインクの掻き取り性に優れた感光性樹脂印刷版原版を形成可能な感光性樹脂組成物を提供する。
【発明を実施するための形態】
【００１０】
以下、本発明の実施の形態を説明する。
【００１１】
本発明の感光性樹脂組成物を構成する、（Ａ）脂肪族環を分子主鎖に有するポリアミド、前記一般式（１）で表される骨格を有するポリアミドおよび炭素数８以上のメチレン鎖を有するポリアミドの中から選択される少なくとも１つ以上のポリアミド（以下、「ポリアミド（Ａ）」という。）は、固体状態での形態を保持するための担体樹脂としての機能を有する。また、ポリアミド（Ａ）は、感光性樹脂層へ低級アルコールを含む溶液による現像性を付与するために使用される。
【００１２】
ポリアミド（Ａ）は水に不溶のため、ポリアミド（Ａ）を含有する感光性樹脂組成物から得られた印刷版は、高湿度の環境下で使用しても水による影響を受けず、良好な耐摩耗性を有する。
【００１３】
ポリアミド（Ａ）の数平均分子量は１０，０００〜１，０００，０００であることが好ましい。１０，０００以上であることで、感光性樹脂組成物を固体状態での形態を保持するための担体樹脂としての機能を有し、１，０００，０００以下であることで、感光性樹脂層を画像様に紫外光で露光し、選択的に硬化させて、未硬化部を現像で除去する際に、低級アルコールを含む現像液で速やかに除去することが可能となる。なお、低級アルコールとは分子内に炭素数が５つ以下であるアルコールを言う。ポリアミド（Ａ）の数平均分子量は、より好ましくは２，０００以上、さらに好ましくは３０，０００以上、またより好ましくは１，０００，０００以下、さらに好ましくは２００，０００以下であるとよい。本明細書において、ポリアミド（Ａ）の数平均分子量は、ゲルパーミエーションクロマトグラフィー（ＧＰＣ）により測定されるポリスチレン換算の数平均分子量にすることができる。
【００１４】
ポリアミド（Ａ）の含有量は、感光性樹脂組成物の固形分中の２０〜８０質量％含まれることが好ましい。２０質量％以上含有することで、溶媒を除去した際の感光性樹脂組成物を固形状態にして形態を保持することが可能となる。また、８０質量％以下含有することでレリーフ画像の形成が容易となる。ポリアミド（Ａ）の含有量は、より好ましくは２０質量％以上、さらに好ましくは３０質量％以上であるとよい。またポリアミド（Ａ）の含有量は、より好ましくは８０質量％以下、さらに好ましくは７０質量％以下であるとよい。ここでいう固形分とは、（Ｆ）溶剤を含まない感光性樹脂組成物のことである。
【００１５】
ポリアミド（Ａ）において、脂肪族環を分子主鎖に有するポリアミドは、ポリアミドを重合する際に、脂肪族環を有するジアミンおよび／またはジカルボン酸ならびにその誘導体を共縮重合することによって得ることができる。脂肪族環として、シクロプロパン、シクロブタン、シクロペンタン、シクロヘキサン、シクロヘプタン、シクロオクタン等の脂環式化合物が挙げられる。ポリアミド（Ａ）は、これら脂環式化合物の２価の残基を分子主鎖に有する。なかでもシクロヘキサンの残基が好ましく、例えば４，４’−ジアミノジシクロヘキシルメタンアジペート骨格残基を有するポリアミド（Ａ）が好ましい。
【００１６】
このようなポリアミドとしては、例えば、４，４’−ジアミノジシクロヘキシルメタンアジピン酸塩を少なくとも含む重縮合物が知られている。また特許文献１に示すような４，４’−ジアミノジシクロヘキシルメタンアジピン酸塩と、ε−カプロラクタム、ヘキサメチレンジアンモニウムアジピン酸塩との共重縮合物が知られている。
【００１７】
これら脂肪族環を含有する単量体成分は、全ポリアミド構成成分、すなわちアミノカルボン酸単位（原料としてラクタムの場合を含む）、ジカルボン酸単位およびジアミン単位の和１００モル％に対して、１０〜１００モル％であることが好ましく、１０〜８０モル％であることがより好ましい。これら脂肪族環を含有する単量体成分の含有量が１０モル％以上であると、感光性樹脂組成物を感光性樹脂層としたときの低級アルコールに対する溶解性が向上する。その結果、感光性樹脂層を画像様に紫外光で露光し、選択的に硬化させて、未硬化部を現像で除去する際に、低級アルコールを含む現像液で速やかに除去することが可能となる。８０モル％以下であると、結晶性ポリマーとしての耐薬品性が良好に維持される。
【００１８】
またポリアミド（Ａ）の別の例は、分子主鎖に脂肪族環を有しまたは有さずに、下記の一般式（１）で表される骨格を有する。
【００１９】
【化２】
2019168580.tif 000003
【００２０】
前記一般式（１）で表される骨格を有するポリアミド（Ａ）は、ポリアミドのアミド結合の水素とホルムアルデヒドとメタノールを反応させ、アミド結合をＮ−メトキシメチル化することで得ることができる（たとえば特許文献２参照）。
【００２１】
また、分子中のアミド結合の水素は１０〜５０％をメトキシメチル化することが好ましい。メトキシメチル化を１０％以上とすることで、低級アルコールによる溶解性が高くなるため、感光性樹脂層を画像様に紫外光で露光し、選択的に硬化させて、未硬化部を現像で除去する際に、低級アルコールを含む現像液で速やかに除去することができる。また、メトキシメチル化を５０％以下とすることで、ポリマーの耐摩耗性を保持できる。アミド結合の水素のメトキシメチル化は、より好ましくは１０％以上、さらに好ましくは２０％以上であるとよい。またメトキシメチル化は、より好ましくは８０％以下、さらに好ましくは７０％以下であるとよい。なお、アミド結合の水素のメトキシメチル化率は、ホルムアミドとメタノールの添加量、反応温度、反応時間により制御することが可能である。
【００２２】
このようなポリアミドとしては、たとえば、６−ナイロンのアミド結合の３０％が前記一般式（１）で表される骨格に変性された、数平均分子量が４０，０００である“トレジン”（登録商標）  ＭＦ−３０（ナガセケムテックス株式会社製）が挙げられる。
【００２３】
またポリアミド（Ａ）として、脂肪族環を分子主鎖に有するポリアミドと前記一般式（１）で表される骨格を有するポリアミドを混合して使用することも可能である。
【００２４】
さらに、ポリアミド（Ａ）の別の例は、炭素数８以上のメチレン鎖を有するポリアミドを挙げることができる。例えばナイロン６、ナイロン６６にナイロン６１０、ナイロン１１、ナイロン１２等の炭素数８以上のメチレン鎖を有するモノマーを共重合させたいわゆる共重合体ナイロンを用いることも可能である。炭素数８以上のメチレン鎖を有するモノマーをポリアミド中のモノマーの重量比率で１５〜６０重量％含むことで低級アルコールに溶解可能となる。また、メチレン鎖の炭素数が８以上のとき低級アルコールに溶解可能となるため好ましく、炭素数が１２以下のとき経済的に有利であるため好ましい。このような炭素数８以上のメチレン鎖を有するポリアミドとしては、例えば、ナイロン６／６６／６１０／１２を共重合した“アミラン”（登録商標）ＣＭ８０００（東レ株式会社製）が挙げられる。
【００２５】
また、ポリアミド（Ａ）として、炭素数８以上のメチレン鎖を有するポリアミドに、脂肪族環を分子主鎖に有するポリアミドおよび／または一般式（１）で表せる骨格を有するポリアミドを混合して使用することも可能である。
【００２６】
本発明の感光性樹脂組成物は、（Ｂ）成分として平均粒子径が０．５μｍ以上４μｍ以下であって、真球度が０．９０以上である無機微粒子を含有する（以下、「無機微粒子（Ｂ）」という）。このような無機微粒子（Ｂ）を用いることで、耐摩耗性に優れかつパッド印刷機のブレードでスキージした際の版表面のインクの掻き取り性に優れた感光性樹脂組成物を提供できる。
【００２７】
無機微粒子（Ｂ）は、平均粒子径が０．５μｍ以上であることで、パッド印刷機のブレードした際の耐摩耗性を確保でき、４μｍ以下であることで、パッド印刷機のブレードで版表面のインクを掻き取ることができる。無機微粒子（Ｂ）の平均粒子径は、好ましくは０．８μｍ以上、より好ましくは１．０μｍ以上であるとよい。また平均粒子径は、好ましくは４．０μｍ以下、より好ましくは３．０μｍ以下であるとよい。さらに、無機微粒子（Ｂ）の真球度が０．９０以上、好ましくは０．９０〜１．０であることで、印刷版の表面粗さが小さくなるため、さらに良好なインクの掻き取り性を達成できる。なお、本発明において、無機微粒子（Ｂ）の平均粒子径とは、レーザー回折散乱法で測定したメジアン径である。また真球度とは、走査型電子顕微鏡により、無機微粒子（Ｂ）５０個の形状観察を行い、個々の無機微粒子の最短径／最長径の比率を求め、５０個の相加平均値としたものである。
【００２８】
このような無機微粒子（Ｂ）としては、金属単体無機微粒子、無機酸化物粒子、無機塩無機微粒子、有機成分および無機成分で構成される無機微粒子などが挙げられる。このうち、感光性樹脂組成物に光を照射し、光硬化させる際の紫外光の散乱を抑制する観点から、感光性樹脂組成物に含まれる有機成分である（Ａ）ポリアミド、（Ｃ）エチレン性二重結合を有する化合物、（Ｄ）光重合開始剤および（Ｅ）界面活性剤との屈折率が比較的近いシリカ粒子が好ましい。さらに、安全に取り扱うことという観点から非晶質シリカがより好ましい。一方、ブレードで版面を掻き取る際の耐摩耗性を向上させるためには、シリカ粒子よりもビッカース硬度の大きいアルミナを用いることでき、シリカ粒子とアルミナを混合して使用することも可能である。
【００２９】
このような真球度が０．９０以上の非晶質シリカおよびアルミナの製造方法としては、特に限定されるものではないが、特開昭５８−１４５６１３号公報および特開２００６−３６９１５号公報に示すように、シリカ粒子またはアルミナ粒子を火炎中で溶融する方法、特開２００６−３６９１５号公報に示すように、ＶＭＣ（Ｖａｐｅｒｉｚｅｄ  Ｍｅｔａｌ  Ｃｏｍｂｕｓｔｉｏｎ）法により、シリコン粉末または金属アルミニウムを燃焼して製造する方法などが知られている。
【００３０】
無機微粒子（Ｂ）は比表面積が１０ｍ２／ｇ以下であることが好ましい。１０ｍ２／ｇ以下であると、感光性樹脂組成物のレベリング性が良好で、平坦な版面の形成が容易となる。無機微粒子（Ｂ）の比表面積は、より好ましくは９ｍ２／ｇ以下、さらに好ましくは８ｍ２／ｇ以下であるとよい。本明細書において、無機微粒子（Ｂ）の比表面積は、ＪＩＳ  Ｚ８８３０：２０１３に記載された方法に基づき測定することができる。
【００３１】
一方、無機微粒子（Ｂ）は最大粒子径が好ましくは２０．０μｍ以下である。最大粒子径が２０．０μｍ以下である場合は、パッド印刷機のブレードでスキージした際のインク残りが低減される。無機微粒子（Ｂ）の最大粒子径はより好ましくは、１０．０μｍ以下である。なお、最大粒子径は無機微粒子を該当する大きさの篩を通過させることで設定した。
【００３２】
さらに、無機微粒子（Ｂ）は抽出水のｐＨが５．５〜８．５の範囲に含まれることが好ましい。この範囲であることで、本発明で用いるその他の成分への分散性が良好で、無機微粒子の凝集が抑制される。抽出水のｐＨは６．０〜８．０の範囲に含まれることがより好ましい。また、本発明の凹版印刷版原版またはパッド印刷版原版に用いられる感光性樹脂組成物を作製する際に、保管中に無機微粒子（Ｂ）が沈降し、凝集しても、静電引力が小さいために攪拌などで再分散が容易であり、取り扱い性に優れる。無機微粒子（Ｂ）の抽出水のｐＨは、無機微粒子の粉末を蒸留水に１０質量％混合し、３０分間攪拌した後の上澄み水をｐＨメーターで測定することができる。なお、無機微粒子のｐＨは活性抑制剤を無機微粒子が有する活性な水酸基に作用させることで調整することができる。活性抑制剤の例としては、有機フォスフィン化合物、スルフィド化合物、メルカプタン化合物、ケトン化合物、およびアミド化合物から選ばれる一種以上を用いればよいがこの限りではない。なお、これら活性抑制剤は無機微粒子（Ｂ）と混合し、９０〜１８０℃の温度で、４〜２４時間加熱して用いることができる。
【００３３】
このような無機微粒子（Ｂ）を用いると、本発明におけるポリアミド（Ａ）、（Ｃ）エチレン性二重結合を有する化合物と配合した際に、無機微粒子（Ｂ）の凝集、再凝集が抑制され、パッド印刷機のブレードで版表面のインクを良好に掻き取れる。
【００３４】
無機微粒子（Ｂ）は、耐摩耗性を付与するために、感光性樹脂組成物の固形分中に３質量％以上含まれることが好ましく、溶媒を除去した際の感光性樹脂層の形成を可能とするため７０質量％以下とすることが好ましい。無機微粒子（Ｂ）の含有量は、より好ましくは８質量％以上であるとよく、６０質量％以下であるとよい。
【００３５】
無機微粒子（Ｂ）の表面に、表面修飾剤を用いてエチレン性二重結合を導入することも可能である。このような修飾剤としては、例えば、（３−アクロイルプロピル）トリメトキシシラン、メタクロイルプロピルトリメトキシシラン、メタクロイルプロピルトリエトキシシラン、メタクロイルオキシメチルトリエトキシシラン、メタクロイルオキシメチルトリメトキシシランなどが挙げられるが、この限りではない。無機微粒子（Ｂ）にエチレン性二重結合を表面修飾することにより、ポリアミド（Ａ）、（Ｃ）エチレン性二重結合を有する化合物に混合するとき分散性が良好となり凝集、再凝集を抑制することができる。
【００３６】
本発明の感光性樹脂組成物は、（Ｃ）エチレン性二重結合を有する化合物を含有する。
【００３７】
好ましく使用される（Ｃ）エチレン性二重結合含有化合物として具体的な例としては、次のようなものが挙げられるが、これに限定されるものではない。
【００３８】
例えば、ベンジル（メタ）アクリレート、シクロヘキシル（メタ）アクリレート、テトラヒドロフルフリル（メタ）アクリレート、２−（メタ）アクリロイロキシエチルヘキサヒドロフタル酸、フェノキシジエチレングリコール（メタ）アクリレート、２−（メタ）アクリロイロキシエチルフタル酸、ネオペンチルグリコール−（メタ）アクリル酸−安息香酸エステル、（メタ）アクリロイルモルフォリン、スチレン及びその誘導体、ビニルピリジン、Ｎ−ビニル−２−ピロリドン、β−（メタ）アクリロイルオキシエチルハイドロゲンフタレート、Ｎ−フェニルマレイミド及びその誘導体、Ｎ−（メタ）アクリルオキシコハク酸イミド、（メタ）アクリル酸−２−ナフチル、Ｎ−フェニル（メタ）アクリルアミド、ジビニルエチレン尿素、ジビニルプロピレン尿素、ビニルカプロラクタム、ビニルカルバゾル、ビシクロペンテニル（メタ）アクリレート、１−ビニルイミダゾール、２−メチル−１−ビニルイミダゾール、（２−メチル−エチルジオキソラン−４−イル）メチルアクリレート、イミドアクリレート、（２−オキシ−１，３−ジオキソラン−４−イル）メチル（メタ）アクリレート、２−（オキシジイミダゾリジン−１−イル）エチル（メタ）アクリレート、２，２，６，６−テトラメチル−４−ピペリジルアクリレート、メチル（メタ）アクリレート、エチル（メタ）アクリレート、プロピル（メタ）アクリレート、ブチル（メタ）アクリレート、イソアミル（メタ）アクリレート、２−エチルヘキシル（メタ）アクリレート、ラウリル（メタ）アクリレート、ステアリル（メタ）アクリレート、クロロエチル（メタ）アクリレート、クロロプロピル（メタ）アクリレート、メトキシエチル（メタ）アクリレート、エトキシエチル（メタ）アクリレート、ブトキシエチル（メタ）アクリレート、エトキシジエチレングリコール（メタ）アクリレート、メトキシトリエチレングリコール（メタ）アクリレート、メトキシジプロピレングリコール（メタ）アクリレート、（メタ）アクリルアミド、ジアセトン（メタ）アクリルアミド、Ｎ，Ｎ’−メチレンビス（メタ）アクリルアミド、２、２−ジメチルアミノエチル（メタ）アクリレート、２，２−ジエチルアミノエチル（メタ）アクリレート、Ｎ，Ｎ−ジメチルアミノエチル（メタ）アクリルアミド、Ｎ，Ｎ−ジメチルアミノプロピル（メタ）アクリルアミド、２−ヒドロキシエチル（メタ）アクリレートなどのエチレン性二重結合を１個だけ有する化合物、ジエチレングリコールジ（メタ）アクリレートのようなポリエチレングリコールのジ（メタ）アクリレート、トリメチロールプロパントリ（メタ）アクリレート、ペンタエリスリトールトリ（メタ）アクリレート、ペンタエリスリトールテトラ（メタ）アクリレート、グリセロールトリ（メタ）アクリレート、エチレングリコールジグリシジルエーテルに不飽和カルボン酸や不飽和アルコールなどのエチレン性二重結合と活性水素を持つ化合物を付加反応させて得られる多価（メタ）アクリレート、グリシジル（メタ）アクリレートなどの不飽和エポキシ化合物とカルボン酸やアミンのような活性水素を有する化合物を付加反応させて得られる多価（メタ）アクリレート、メチレンビス（メタ）アクリルアミド���どの多価（メタ）アクリルアミド、ジビニルベンゼンなどの多価ビニル化合物、などの２つ以上のエチレン性二重結合を有する化合物、などが挙げられる。
【００３９】
これらの（Ｃ）エチレン性二重結合含有化合物のうち、１つ以上の水酸基を有するものが好ましい。そのような化合物は、ポリアミド（Ａ）との相溶性がよく、また、抽出水のｐＨが５．５〜８．５の範囲の無機微粒子（Ｂ）の分散性も良好となり感光性樹脂組成物に配合した際に、均一な組成物の作製が可能である。このような（Ｃ）エチレン性二重結合含有化合物としては、２−ヒドロキシ−３−フェノキシプロピル（メタ）アクリレート、［４−（ヒドロキシメチル）シクロヘキシル］メチル（メタ）アクリレート、２−ヒドロキシエチル（メタ）アクリレート、２−ヒドロキシプロピル（メタ）アクリレート、２−ヒドロキシブチル（メタ）アクリレート、３−クロロ−２−ヒドロキシプロピル（メタ）アクリレート、β−ヒドロキシ−β’−（メタ）アクリロイルオキシエチルフタレート、３−クロロ−２−ヒドロキシプロピル（メタ）アクリレート、グリセロールジ（メタ）アクリレートなどが挙げられる。
【００４０】
さらに、２つ以上の水酸基を有する（Ｃ）エチレン性二重結合含有化合物がより好ましい。そのような化合物は、水酸基の水素結合により、パッド印刷に用いられるインクの有機溶剤による凹版印刷版の膨潤を抑制できる。このような化合物としては、グリセリンモノ（メタ）アクリレート、ペンタエリスリトールモノ（メタ）アクリレートが挙げられるが、これらの例に限定されるものではない。
【００４１】
これら（Ｃ）エチレン性二重結合含有化合物の含有量はポリアミド（Ａ）１００質量部に対して、５〜２００質量部であることが好ましい。５質量部以上であると、インクを用いて印刷する際に、印刷版が膨潤することなく使用することができ、２００質量部以下であると感光性樹脂組成物の成形が容易となるため好ましい。（Ｃ）エチレン性二重結合含有化合物は、ポリアミド（Ａ）１００質量部に対しより好ましくは１０質量部以上、さらに好ましくは２０質量部以上含有するとよい。また（Ｃ）エチレン性二重結合含有化合物の含有量は、より好ましくは１５０質量部以下、さらに好ましくは１００質量部以下であるとよい。
【００４２】
（Ｃ）エチレン性二重結合含有化合物は、アクリロイル基とメタアクリロイル基の両方を含む場合が好ましく、（Ｃ）エチレン性二重結合含有化合物におけるメタアクリロイル基の数がアクリロイル基の数よりも多いことが好ましい。一般に、メタアクリロイル基は、アクリロイル基よりも反応速度が遅い。そのため、ポジフィルムを介して紫外線照射した場合、メタアクリロイル基の数が多いと、レリーフの凹部が深くなるため、３００線９０％などの網点スクリーンフィルムを密着させ、紫外線照射し、形成したスクリーン目により、凹部の深度調整が容易となる。
【００４３】
本発明の感光性樹脂組成物は、（Ｄ）光重合開始剤を含有する。（Ｄ）光重合開始剤としては、光によって重合性の炭素−炭素不飽和基を重合させることができるものであれば全て使用できる。なかでも、光吸収によって、自己分解や水素引き抜きによってラジカルを生成する機能を有するものが好ましく用いられる。（Ｄ）光重合開始剤として例えば、ベンゾインアルキルエーテル類、ベンゾフェノン類、アントラキノン類、ベンジル類、アセトフェノン類、ジアセチル類などがある。
【００４４】
（Ｄ）光重合開始剤の配合量としては、ポリアミド（Ａ）１００質量部に対して０．１〜２０質量部の範囲が好ましい。０．１質量部以上であればレリーフ画像の形成性が向上し、２０質量部以下であれば光重合開始剤の析出を抑制することが可能となる。（Ｄ）光重合開始剤の配合量は、より好ましくは０．５質量部以上、さらに好ましくは１質量部以上であるとよい。また（Ｄ）光重合開始剤の配合量は、より好ましくは１０質量部以下、さらに好ましくは８質量部以下であるとよい。
【００４５】
本発明の感光性樹脂組成物は、（Ｅ）界面活性剤を含有する。（Ｅ）界面活性剤を含有することで、感光性樹脂組成物のレベリング性が向上し、感光性樹脂層を形成する際に、層表面の平坦性を向上させることができる。これにより印刷版とした際に、良好なインク掻き取り性を得ることができる。
【００４６】
界面活性剤としては、ポリフローＮｏ．７５、ポリフローＮｏ．９０、ポリフローＮｏ．９５（共栄社化学株式会社製）、“フタージェント”（登録商標）２５１、２０８Ｍ、２１２Ｍ、２１５Ｍ、２５０（株式会社ネオス製）、“Ｄｉｓｐｅｒｂｙｋ”（登録商標）１６１、１６２、１６３、１６４、１６６、１７０、１８０、１８１（ビックケミー・ジャパン株式会社製）をあげることができる。
【００４７】
前記（Ｅ）界面活性剤でもフッ素基および／またはシリコーン基を有する化合物であることが好ましい。フッ素基および／またはシリコーン基を有することで、感光性樹脂層を形成する際に界面活性剤が層表面近傍に多く存在しやすくなるため、感光性樹脂組成物のレベリング性をより向上させる。ここでいうフッ素基を有する界面活性剤とは炭素水素化合物の水素基の一部もしくは全部をフッ素で置換した化合物をいう。また、ここでいうシリコーン基を有する界面活性剤とはアルキル基を有するアルキルシロキサンを有する化合物をいう。
【００４８】
フッ素基および／またはシリコーン基を有する界面活性剤としては、ポリフローＫＬ−４０１、ポリフローＫＬ−４０２、ポリフローＫＬ−４０３、ポリフローＫＬ−４０３（共栄社化学株式会社製）、“ＢＹＫ”（登録商標）３００、３０６、３１０、３２０、３３０、３３１、３３３、３４２、３４４、３４６、３４４０（ビックケミー・ジャパン株式会社製）ＫＰ−３２３、ＫＰ−３４１、ＫＰ−１０４、ＫＰ−１１０（信越化学工業株式会社製）、“サーフロン”（登録商標）Ｓ−２１１、Ｓ−２２１、Ｓ−２３１、Ｓ−２４１、Ｓ−２４２、Ｓ−２３２（ＡＧＣセイミケミカル株式会社製）、“フタージェント”（登録商標）７３０ＦＬ、６１０ＦＭ、６８３（株式会社ネオス製）、ＥＦ−ＰＰ３１Ｎ０４、ＥＦ−ＰＰ３１Ｎ０９、ＥＦ−ＰＰ３１Ｎ１５、ＥＦ−ＰＰ３１Ｎ２２、ＥＦ−ＰＰ３３Ｇ１、ＥＦ−ＰＰ３２Ｃ１（三菱マテリアル電子化成株式会社製）、“メガファック”（登録商標）Ｆ−１１４、Ｆ−２８１、Ｆ−４１０、Ｆ−５５３、Ｆ−５５４、Ｆ−５５６、Ｆ−５５９、Ｆ−５６９、Ｆ−５７４（ＤＩＣ株式会社製）をあげることができる。
【００４９】
（Ｅ）界面活性剤は、感光性樹脂組成物の固形分中に０．２質量％以上４．０質量％以下とすることが好ましく、より好ましくは０．３質量％以上２．０質量％以下である。０．２質量部以上とすることで、感光性樹脂組成物を塗工した際のレベリング性を向上させることができる。４．０質量部以下にすることで、感光性樹脂組成物から溶媒を除去して形成した感光性樹脂層から、析出することを抑制することができる。
【００５０】
本発明の感光性樹脂組成物は、さらに（Ｆ）溶媒を含有することができる。（Ｆ）溶媒を含有することで、感光性樹脂組成物の粘度を調整することが可能となるため、感光性樹脂層表面の平坦性を向上させることができる。これにより印刷版とした際に、良好なインク掻き取り性を得ることができる。
【００５１】
溶媒（Ｆ）は、ポリアミド（Ａ）、（Ｃ）エチレン性二重結合含有化合物、（Ｄ）光重合開始剤および（Ｅ）界面活性剤を溶解することができる溶媒であれば、特に限定されない。また、単独ではポリアミド（Ａ）、（Ｃ）エチレン性二重結合含有化合物、（Ｄ）光重合開始剤および（Ｅ）界面活性剤を溶解しない溶媒であっても、他の溶媒と混合することによって溶解できるのであれば、そのような混合溶媒を溶媒（Ｆ）として用いることが可能である。
【００５２】
溶媒（Ｆ）の具体例としては、次のようなものが挙げられるが、これに限定されるものではない。
【００５３】
例えば、水、メタノール、エタノール、１−プロパノール、２−プロパノール、１−ブタノール、２−ブタノール、２−メチル−１−プロパノール、２−メチル−２−プロパノール、１−ペンタノール、２−ペンタノール、１−ヘキサノール、２−ヘキサノール、ベンジルアルコール、シクロヘキサノール、１，４−ブタンジオール、グリセリン、エチレングリコール、エチレングリコールモノメチルエーテル、エチレングリコールモノブチルエーテル、エチレングリコールモノフェニルエーテル、ジエチレングリコール、ジエチレングリコールモノメチルエーテル、ジエチレングリコールモノエチルエーテル、ジエチレングリコールモノプロピルエーテル、ジエチレングリコールモノブチルエーテル、ジエチレングリコールモノフェニルエーテル、ジエチレングリコールジメチルエーテル、トリエチレングリコールモノメチルエーテル、プロピレングリコール、プロピレングリコールモノメチルエーテル、プロピレングリコールモノエチルエーテル、プロピレングリコールモノブチルエーテル、プロピレングリコールモノフェニルエーテル、ジプロピレングリコール、ジプロピレングリコールモノメチルエーテル、ジプロピレングリコールモノエチルエーテル、ジプロピレングリコールモノプロピルエーテル、ジプロピレングリコールモノブチルエーテル、ジプロピレングリコールモノフェニルエーテルおよび３−メトキシブタノールが挙げられる。溶媒（Ｆ）は、単独で用いても、２つ以上を組み合わせて用いてもよい。
【００５４】
これらの中では、感光性樹脂組成物の経時安定性の観点から、炭素数１〜４のアルコールを少なくとも１種以上有するアルコールおよび水を含む溶媒であることが好ましい。炭素数１〜４のアルコールを少なくとも１種以上有するアルコールおよび水を含む溶媒とすることで、炭素数１〜４のアルコールは感光性樹脂組成物中のポリアミド（Ａ）と相溶性がよく、また水を有することでポリアミド（Ａ）と水との間で水素結合を形成しポリアミドの会合を阻害できると考えられるため、感光性樹脂組成物の経時増粘を抑制することができる。
【００５５】
溶媒（Ｆ）は、感光性樹脂組成物の固形分が、好ましくは１５〜７０重量％、より好ましくは２０〜６０重量％、さらに好ましくは２０〜５０重量％となる量で用いることが望ましい。１５重量％以上とすることで乾燥ムラなく、均一な感光性樹脂層を形成することができる。７０重量％以下とすることで感光性樹脂組成物の経時増粘を抑制することができる。感光性樹脂組成物の粘度は、印刷方法によって適宜調節することが好ましい。
【００５６】
また、本発明の感光性樹脂組成物は紫外線吸収剤を配合してもよい。好ましい紫外吸収剤としては、ベンゾトリアゾール系、トリアジン系、ベンゾフェノン系の化合物が挙げられ、これらを１種類以上使用することが可能である。なお、紫外線吸収剤の配合量は、感光性樹脂組成物の固形分に対して、０．００１〜５質量％の範囲で使用することが好ましい。紫外線吸収材剤を含有することで、感光性樹脂組成物を用いた樹脂印刷版原版より形成される凹版印刷版において、光散乱を抑制し、形状が良好な凹部を得ることができる。
【００５７】
さらに、本発明の感光性樹脂組成物は熱安定性を高くするために、従来公知の重合禁止剤を添加することができる。好ましい重合禁止剤としては、フェノール類、ハイドロキノン類、カテコール類、Ｎ−ニトロソアミン誘導体などが挙げられる。これらの配合量は、全樹脂組成物１００質量部に対して、０．００１〜５質量部の範囲で使用することが好ましい。
【００５８】
このほか、本発明の感光性樹脂組成物は染料、顔料、消泡剤、香料、相溶助剤などを添加することができる。
【００５９】
次に感光性樹脂組成物と感光性樹脂積層体について説明する。
【００６０】
本発明の感光性樹脂組成物および感光性樹脂積層体は、少なくとも支持体（Ｇ）上に、接着層（Ｈ）、本発明の感光性樹脂組成物より形成された層、および保護層がこの順に積層されている。そして、本発明の感光性樹脂印刷版原版は、当該感光性樹脂積層体を用いて形成される。すなわち、本発明の感光性樹脂印刷版原版は、少なくとも支持体上（Ｇ）に、接着層（Ｈ）、本発明の感光性樹脂組成物より形成される感光性樹脂層（Ｉ）、保護層が順次積層されてなる。
【００６１】
支持体（Ｇ）としては、ポリエステルなどのプラスチックシートやスチレン−ブタジエンゴムなどの合成ゴムシート、スチール、ステンレス、アルミニウムなどの金属板を使用することができるが、パッド印刷では特に、版面上にインクを載せ、金属製のドクター刃で掻き取るため、もしくは、ドクター刃の役割をするリング状のセラミックス製または特殊金属製エッジ付きインクカップの中にインクを入れて版面上をインクカップで掻き取るため、掻き取る際の力で支持体が変形しないよう金属板を用いることが好ましい。
【００６２】
支持体の形状は板、ロールなどを使用することができるが、印刷方法によって適宜選択することが好ましい。
【００６３】
支持体の厚さは特に限定されないが、取扱性の観点から１００〜５００μｍの範囲が好ましい。１００μｍ以上であれば支持体が変形することが抑制され、５００μｍ以下であれば取り扱い性が向上する。
【００６４】
支持体（Ｇ）は、感光性樹脂層（Ｉ）との接着性を向上させる目的で、易接着処理されていることが好ましい。易接着処理の方法としては、サンドブラストなどの機械的処理、コロナ放電などの物理的処理、コーティングなどによる化学的処理などが例示できるが、コーティングにより接着層（Ｈ）を設けることが接着性の観点から好ましい。
【００６５】
接着層（Ｈ）は、支持体（Ｇ）および感光性樹脂層（Ｉ）の接着性を向上させるものであれば特に制限されない。接着層（Ｈ）は、好ましくは感光性樹脂層（Ｉ）に含まれる構成単位のうち少なくとも一部分を含有することにより、さらに接着性が向上する。このような共通する構成単位として、低級アルコールを含む溶液に可溶性を有する高分子化合物が例示される。また可溶性高分子化合物として、ε−カプロラクタムの単位を含むポリアミド樹脂を好ましく挙げることができる。
【００６６】
感光性樹脂層（Ｉ）は、本発明の感光性樹脂組成物より形成される。感光性樹脂層（Ｉ）の厚さは、十分なレリーフ深度を有し印刷適性を向上させる観点から、０．０１ｍｍ以上が好ましく、０．０２ｍｍ以上がより好ましい。一方、感光性樹脂層（Ｆ）の厚さはコスト、省資源の観点から１ｍｍ以下が好ましく、０．７ｍｍ以下がより好ましい。
【００６７】
本発明の感光性樹脂印刷版原版は、表面保護、異物等の付着防止の観点から、感光性樹脂層（Ｉ）上に保護層としてカバーフィルム（Ｊ）を有することが好ましい。感光性樹脂層（Ｉ）はカバーフィルム（Ｊ）と直接接していてもよいし、感光性樹脂層（Ｉ）とカバーフィルム（Ｊ）の間に１層または複数の層を有していてもよい。感光性樹脂層（Ｉ）とカバーフィルム（Ｊ）の間の層としては、例えば、感光性樹脂層表面の粘着を防止する目的で設けられる剥離補助層（Ｋ）などが挙げられる。
【００６８】
カバーフィルム（Ｊ）の材質は特に限定されないが、ポリエステル、ポリエチレンなどのプラスチックシートが好ましく使用される。カバーフィルム（Ｊ）の厚さは特に限定されないが、１０〜１５０μｍの範囲が取扱性、コストの観点から好ましい。またカバーフィルム表面は、原画フィルムの密着性向上を目的として粗面化されていてもよい。
【００６９】
次に、本発明の感光性樹脂組成物およびそれを用いた感光性樹脂印刷原版の製造方法について説明する。
【００７０】
例えば、（Ａ）ポリアミドを、（Ｆ）溶媒に加熱溶解した後、（Ｃ）エチレン性二重結合含有化合物、（Ｄ）光重合開始剤、（Ｅ）界面活性剤および必要に応じて可塑剤その他の添加剤等を添加し、撹拌して十分に混合する。次いで、無機微粒子（Ｂ）を添加し、混合・分散することで感光性樹脂組成物を得る。
【００７１】
無機微粒子を分散する方法としては、例えば、機械撹拌法、超音波分散法、高圧分散法、メディア分散法などを挙げることができる。これらの中でも無機微粒子を高度に分散させることが可能なメディア分散法が好ましい。
【００７２】
感光性樹脂層（Ｉ）は、上述の方法によって得られた感光性樹脂組成物を、支持体（Ｇ）、好ましくは接着層（Ｈ）を有する支持体（Ｇ）、に塗布し、次に溶媒を除去することで得ることができる。塗布方法としては、一般的に知られている塗布方法、例えば、スピンコート、ディップコート、スリットコート法、アプリケーター法、反転印刷法、インクジェット印刷法、スクリーン印刷法、グラビア印刷法、フレキソ印刷法などが挙げられる。溶媒の除去方法としては、例えば熱風乾燥、遠赤外線乾燥、自然乾燥などを挙げることができる。その後、任意に剥離補助層（Ｋ）を塗布したカバーフィルム（Ｊ）を感光性樹脂層（Ｉ）に密着させることで、感光性樹脂印刷版原版を得ることができる。また、乾燥製膜により感光性樹脂シートを作製し、支持体（Ｇ）とカバーフィルム（Ｊ）で感光性樹脂シートを挟み込むようにラミネートすることでも感光性樹脂印刷版原版を得ることができる。さらに、無機微粒子（Ｂ）を含まない感光性樹脂組成物を、接着層（Ｈ）と感光性樹脂層（Ｉ）の間に設けることも可能である。
【００７３】
感光性樹脂印刷版原版が剥離補助層（Ｋ）を有する場合、剥離補助層（Ｋ）の形成方法は特に限定されないが、薄膜形成の簡便さから、剥離補助層（Ｋ）成分を溶媒に溶解した溶液をカバーフィルム（Ｊ）上に塗布し、溶媒を除去する方法が特に好ましく行われる。溶媒の除去方法としては、例えば熱風乾燥、遠赤外線乾燥、自然乾燥などを挙げることができる。剥離補助層（Ｋ）成分を溶解する溶媒は特に限定されないが、水、アルコール、またはそれらの混合物が好ましく使用される。
【００７４】
次に、本発明の感光性樹脂印刷版原版を用いて形成される印刷版について説明する。本発明の印刷版は、前述の本発明の感光性樹脂印刷版原版を露光および現像することにより得られる。
【００７５】
感光性樹脂印刷版原版がカバーフィルム（Ｊ）を具備する場合はこれを剥離し、感光性樹脂層（Ｉ）上にポジティブの原画フィルムを密着させ、紫外線照射することによって、感光性樹脂層（Ｉ）を光硬化させる。紫外線照射は、通常３００〜４００ｎｍの波長を照射できる高圧水銀灯、超高圧水銀灯、メタルハライドランプ、キセノン灯、カーボンアーク灯、ケミカル灯などを用いて行うことができる。
【００７６】
次に、３００線９０％の網点スクリーンフィルムを密着させ、紫外線照射することによって、凹部にスクリーン目を形成して凹部の深さが適切になるように調整する。
【００７７】
次に、感光性樹脂印刷版原版を現像液に浸漬し、未硬化部分をブラシで擦りだして除去するブラシ式現像装置により基板上にレリーフ像を形成する。また、ブラシ式現像装置の他にスプレー式現像装置を使用することも可能である。現像液は低級アルコールを含む溶液またはさらに界面活性剤を含むものを用いることができる。
【００７８】
なお、現像時の液温は１５〜４０℃が好ましい。レリーフ像形成後、５０〜７０℃において１０分間程度乾燥し、必要に応じてさらに大気中ないし真空中で活性光線処理して凹版印刷版を得ることができる。
【００７９】
なお、本発明の感光性樹脂組成物は、凹版印刷用またはパッド印刷用の感光性樹脂印刷版原版に用いることが最も適しているが、平版印刷用、凸版印刷用、孔版印刷用、フォトレジストとして使用することも可能である。
【００８０】
なお、支持体がプラスチックフィルムである凹版印刷版は、金属を支持体とする凹版印刷版よりも軽量であり取り扱いが容易である。このような支持体がプラスチックフィルムである凹版印刷版をパッド印刷機に固定する方法としては、凹版印刷版の支持体に両面テープを貼り付け、両面テープの片側をパッド印刷機の版台に固定する方法があるが、支持体が金属、特に鉄板からなる凹版印刷版を磁石で版台に固定するのに比べて、支持体に強密着するため、凹版印刷版の装脱着に時間がかかり、貼り直し作業（交換作業）（リワーク性）の観点から使用しにくいことがある。
【００８１】
また、パッド印刷においては、ブレードによって印刷版表面のインクが掻き取られるが、支持体がプラスチックフィルムである凹版印刷版が用いられると、ブレードによるインクの掻き取り時に、支持体が変形し、良好なパッド印刷を行えないことがある。
【００８２】
したがって、パッド印刷において、支持体がプラスチックフィルムである凹版印刷版が用いられる場合は、交換しやすく（リワーク性に優れ）、加えて、ブレードによるインクの掻き取り時においても支持体が変形しづらくするための部材（プレートや構成体）が用いられることが好ましい。
【００８３】
かかるプレートは、基材の少なくとも片側に粘着層を有するものであることが好ましい。粘着層は最外層に位置することが好ましい。
【００８４】
基材としては、金属およびプラスチック、木材、ガラス、セラミックスなどいずれも採用できる。金属としては鉄またはアルミニウムが好ましく、プラスチックとしてはポリエステルなどが好ましい。このうち、鉄は、パッド印刷機の版台に磁石が用いられている場合は、版台への固定が容易であり、特に好適に用いられる。
【００８５】
基材の厚みとしては、２００μｍ以上１ｃｍ以下であることが好ましい。２００μｍ以上であることで機械的強度があり、版面上にインクを載せ、金属製のドクター刃で掻き取ること、もしくは、ドクター刃の役割をするリング状のセラミックス製または特殊金属製エッジ付きインクカップの中にインクを入れて版面上をインクカップで掻き取ることが良好にできる。すなわち、ブレードによるインクの掻き取り時における、支持体の変形を抑制することができる。また基材は、１ｃｍ以下であることで印刷機への取り付けおよびコストの観点から好ましい。
【００８６】
粘着層は自己粘着性を有する層であり、例えば日本国特開２０１４−１２２２８５号公報に記載の粘着層などを用いることが可能であるが、この限りではない。
【００８７】
粘着層の厚みは、１〜１００μｍであることが好ましく、５〜７５μｍであることがより好ましい。１μｍ以上とすることにより被着体に対し十分な粘着力を確保でき、１００μｍ以下とすることにより、粘着層の形成時の加工が容易となる。
【００８８】
かかるプレートは、プレートの接着層を介して、凹版印刷版の支持体に固定化せしめられる。粘着層の被着体である凹版印刷版の支持体との密着力は、０．０１５Ｎ〜０．１Ｎ／２５ｍｍの範囲であることが好ましい。０．０１５Ｎ／２５ｍｍ以上であることで、凹版印刷版の版面上にインクを載せ、金属製のドクター刃で掻き取ること、もしくは、ドクター刃の役割をするリング状のセラミックス製または特殊金属製エッジ付きインクカップの中にインクを入れて版面上をインクカップで掻き取ることが良好にできる。すなわち、ブレードによるインクの掻き取り時における、支持体の変形を抑制することができる。また、貼り直し作業（リワーク性）の観点から、０．１Ｎ／２５ｍｍ以下であることが好ましい。
【００８９】
次に、基材上への粘着層の形成方法であるが、第１の例としては、基材上に粘着層の成分を塗布する方法、第２の例としては、粘着層が形成されたフィルムを用意し、当該フィルムの粘着層が形成された側の面とは反対側の面に接着剤と塗布し、当該接着剤を介して基材と貼り合わせる方法、第３の例は、フィルムの片面に粘着層、もう一方の面に基材と接着できる接着層が形成されたフィルムを用い、当該フィルムを、接着層を介して基材に貼り合わせる方法などが挙げられるが、この限りではない。
【００９０】
また、かかるプレートの大きさは印刷機の版台に取り付けできる大きさであることが好ましい。
【００９１】
かかるプレートを用いることにより、支持体がプラスチックフィルムである凹版印刷版が用いられても、交換しやすく（リワーク性に優れ）、加えて、ブレードによるインクの掻き取り時における、支持体の変形を抑制することができる。
【００９２】
かかるプレートは、パッド印刷による印刷物の製造する際に用いられる。かかるプレートを用いた、パッド印刷による印刷物の製造方法は、以下の工程をその順に含むことが好ましい。
工程１）凹版印刷版の支持体を、プレートの接着層を介して、プレートに固定化せしめ、構成体を得る工程。
工程２）当該構成体をパッド印刷機に装着する工程。
【００９３】
上記の方法を用いることにより、支持体がプラスチックフィルムである凹版印刷版が用いられても、交換しやすく（リワーク性に優れ）、加えて、ブレードによるインクの掻き取り時における、支持体の変形を抑制することができる。その結果、パッド印刷の印刷性を高めることができる。
【００９４】
また、本発明では、凹版印刷版の支持体を、プレートの接着層を介して、プレートに固定化（一体化）せしめた、構成体が用いられても良い。
【００９５】
すなわち、当該構成体とは、凹部を有する樹脂層、支持体、粘着層、および基材をその順に有する構成体である。
【００９６】
かかる構成体は、パッド印刷による印刷物の製造する際に用いることができる。かかる構成体を用いた、パッド印刷による印刷物の製造方法は、当該構成体をパッド印刷機に装着する工程を含むことが好ましい。
【００９７】
かかる構成体や方法を用いることにより、支持体がプラスチックフィルムである凹版印刷版が用いられても、交換しやすく（リワーク性に優れ）、加えて、ブレードによるインクの掻き取り時における、支持体の変形を抑制することができる。その結果、パッド印刷の印刷性を高めることができる。
【００９８】
なお、プレート、構成体、およびそれらを用いた方法に関しては、日本国特許出願の特願２０１７−１２００４９の明細書に記載の技術を適用することができる。
【実施例】
【００９９】
以下、本発明を実施例で詳細に説明する。実施例で使用した材料を以下に示す。
ポリアミド（Ａ）：  
脂肪族環を分子主鎖に有するポリアミド：
ε−カプロラクタム、ヘキサメチレンジアンモニウムアジピン酸塩および４，４’−ジアミノジシクロヘキシルメタンアジピン酸塩がほぼ同量重縮合された、数平均分子量が８５，０００であるポリアミド１（東レ（株）製）を用いた。
【０１００】
前記一般式（１）で表される骨格を有するポリアミド：
６−ナイロンのアミド結合の３０モル％が前記一般式（１）で表される骨格に変性された、数平均分子量が４０，０００である“トレジン”（登録商標）  ＭＦ−３０（ナガセケムテックス（株）製）を用いた。
【０１０１】
炭素数８以上のメチレン鎖を有するポリアミド：
ナイロン６／６６／６１０／１２を共重合した“アミラン”（登録商標）ＣＭ８０００（東レ（株）製）を用いた。
【０１０２】
無機微粒子（Ｂ）：
表１に記載の無機微粒子の粉末を使用した。このうち番号１〜６の無機微粒子は非晶質シリカである。平均粒子径の測定は（株）堀場製作所製ＬＡ−５００を用い、分散媒に水、屈折率を１．１に設定して測定した。最大粒子径は２０．０μｍメッシュの篩を通過させることにより、２０．０μｍに設定した。比表面積は（株）島津製作所製Ｔｒｉｓｔａｒ３０００を使用し、ＪＩＳ  Ｚ８８３０：２０１３に記載された方法に基づき、ＢＥＴ法にて測定した。真球度は（株）キーエンス製ＶＥ８８００で撮影した無機微粒子の画像から５０個の粒子の最短径および最長径を測定し、最短径／最長径を算出し、５０個の相加平均を求めた。
【０１０３】
無機微粒子（Ｂ）の抽出水のｐＨは、無機微粒子の粉末５０ｇを蒸留水５００ｇに混合し、３０分間攪拌した後の上澄み水を（株）堀場製作所製Ｄ−７１ＬＡＢで測定した。
【０１０４】
【表１】
2019168580.tif 000004
【０１０５】
（Ｃ）エチレン性二重結合含有化合物（表２，３中、「（Ｃ）成分」と記載する。）
水酸基を１個有するエチレン性二重結合を有する化合物
・グリセロールジメタクリレート（共栄社化学（株）製ライトエステルＧ１０１Ｐ）
・２−ヒドロキシプロピルメタクリレート（共栄社化学（株）製ライトエステルＨＯＰ）
水酸基を２個有するエチレン性二重結合を有する化合物
・グリセロールモノメタクリレート（日油（株）製ブレンマーＧＬＭ）
水酸基を有しないエチレン性二重結合を有する化合物
・イソブチルメタクリレート（共栄社化学（株）製ライトエステルＩＢ）
・トリエチレングルコールジメタクリレート（共栄社化学（株）製ライトエステル３ＥＧ）。
【０１０６】
（Ｄ）光重合開始剤（表２，３中、「（Ｄ）成分」と記載する。）
・２，２−ジメトキシ−１,１−ジフェニルエタン−１−オン  （ＢＡＳＦ社製ＩＲＧＡＣＵＲＥ６５１）。
【０１０７】
（Ｅ）界面活性剤（表２，３中、「（Ｅ）成分」と記載する。）
シリコーン基を有する界面活性剤
・ポリフローＫＬ−４０１（共栄社化学（株）製）
フッ素基を有する界面活性剤
・“メガファック”（登録商標）Ｆ−５５３（ＤＩＣ（株）製）
シリコーン基およびフッ素基を有しない界面活性剤
・“フタージェント”（登録商標）２１５Ｍ（（株）ネオス製）。
【０１０８】
（Ｆ）溶媒（表２，３中、「（Ｆ）成分」と記載する。）
・エタノール
・１−プロパノール
・２−ペンタノール
・水。
【０１０９】
その他の成分
・重合禁止剤：Ｎ−（アンモニウムオキシ）−Ｎ−ニトロソフェニルアミン（関東化学（株）製クペロン）
・紫外線吸収剤：２，４−ジ−ｔｅｒｔ−ブチル−６−（５−クロロ−２Ｈ−１,２,３−ベンゾトリアゾール−２−イル）フェノール（ＢＡＳＦ社製ＴＩＮＵＶＩＮ３２６）。
【０１１０】
＜接着層（Ｈ１）を有する支持体（Ｇ１）の作製＞
“ビニトール”（登録商標）＃２８４（名古屋油化（株）製）６６質量部およびヘキサメチレンテトラミン（関東化学（株）製）２質量部をジメチルホルムアミド１６質量部とキシレン１６質量部の溶媒に混合した溶液に、ビスフェノールＡ“ｊＥＲ”（登録商標）８３４（三菱化学（株）製）９０質量部をジメチルホルムアミド３０質量部とキシレン３０質量部の溶媒に混合した溶液を添加し、接着層（Ｈ１）用塗工液１を得た。
【０１１１】
“アミラン”（登録商標）ＣＭ８３３（東レ（株）製）２０質量部、“ＣＪＰＡＲＬ”（オートモーティブ＆インダストリアルシステムズ社製）１０質量部をエタノール５０質量部、水１０質量部、ジメチルホルムアミド１０質量部、およびベンジルアルコール５０質量部の混合溶媒中７０℃で２時間混合し、溶解した。その後、２５℃でビスフェノールＡ“ｊＥＲ”（登録商標）８３４（三菱化学（株）製）５質量部、ジシアノジアミド（関東化学（株）製）０．３質量部を添加し、接着層（Ｈ１）用塗工液２を得た。
【０１１２】
支持体（Ｇ１）である厚さ２５０μｍの鉄板（新日鐵住金（株）製）上に接着層（Ｈ１）用塗工液１を乾燥後膜厚が１０μｍになるようにバーコーターで塗布し、１８０℃のオーブンで３分間加熱して溶媒を除去した後、その上に接着層（Ｈ１）用塗工液２を乾燥膜厚が１０μｍとなるようにバーコーターで塗布し、１６０℃のオーブンで３分間加熱して、接着層（Ｈ１）を有する支持体（Ｇ１）を得た。
【０１１３】
＜接着層（Ｈ２）を有する支持体（Ｇ２）の作製＞
“バイロン”（登録商標）３１ＳＳ（不飽和ポリエステル樹脂のトルエン溶液、東洋紡績（株）製）２６０質量部およびベンゾインエチルエーテル（和光純薬工業（株）製）２質量部の混合物を７０℃で２時間加熱後３０℃に冷却し、エチレングリコールジグリシジルエーテルジメタクリレート７質量部を加えて２時間混合した。さらに、“コロネート”（商標登録）３０１５Ｅ（多価イソシアネート樹脂の酢酸エチル溶液、東ソー株式会社製）２５質量部および“３ＭＴＭ”（登録商標）ＥＣ−１３６８（工業用接着剤、住友スリーエム（株）製）１４質量部を添加し、接着層（Ｈ２）用塗工液１を得た。
【０１１４】
ポリアミド１（東レ（株）製）３５質量部をメタノール７０質量部、水１０質量部の混合溶媒中７０℃で２時間混合し、溶解した。その後、ベンゾインエチルエーテル（和光純薬工業株式会社製）２質量部、エチレングリコールジグリシジルエーテルジメタクリレート２５質量部を加えて３０分混合し、室温に冷却して、接着層（Ｈ２）用塗工液２を得た。
【０１１５】
支持体（Ｇ２）である厚さ２５０μｍの“ルミラー”（登録商標）Ｔ６０（ポリエステルフィルム、東レ（株）製）上に接着層（Ｈ２）用塗工液１を乾燥後膜厚が１０μｍになるようにバーコーターで塗布し、１８０℃のオーブンで３分間加熱して溶媒を除去した後、その上に接着層（Ｈ２）用塗工液２を乾燥膜厚が１０μｍとなるようにバーコーターで塗布し、１６０℃のオーブンで３分間加熱して、接着層（Ｈ２）を有する支持体（Ｇ２）を得た。
【０１１６】
＜カバーフィルム（Ｊ）＞
厚さ１００μｍの“ルミラー”（登録商標）Ｓ１０（ポリエステルフィルム、東レ（株）製）をカバーフィルム（Ｊ）として使用した。
【０１１７】
［評価方法］
各実施例および比較例における評価は、次の方法で行った。
【０１１８】
・感光性樹脂組成物の評価方法
（１）粘度経時変化
粘度測定において粘度計はＢ型粘度計（ビスコテック（株）製、モデルＶＩＳＣＯ  ＳＴＡＲ＋Ｈ）を用い、スピンドルはＴＲ１０、測定温度は４０℃、回転数は６０ｒｐｍで測定を開始してから粘度値を読みとるまでの時間を３分とした。感光性樹脂組成物を作製１時間後と４０℃１日保管後の粘度を測定し、以下の式から粘度増加率を計算した。
【０１１９】
粘度増加率（％）＝（４０℃１日保管後粘度／作製１時間後粘度）×１００
粘度増加率が３０％未満は非常に良好、３０％以上５０％未満は良好、５０％以上１００％未満は許容、１００％以上を不良と評価した。
【０１２０】
・印刷版の評価方法
（２）耐摩耗性
７ｃｍ×１４ｃｍの感光性樹脂印刷版原版からカバーフィルム（Ｊ）のポリエステルフィルムのみを剥離し（剥離後の感光性樹脂印刷版原版の最表面は乾燥膜厚１μｍの剥離補助層）、ポジフィルムを真空密着させ、ケミカル灯ＦＬ２０ＳＢＬ−３６０  ２０ワット（三菱電機オスラム（株）製）でグレースケール感度１３±１段となる条件で露光し（主露光）、７ｃｍ×１４ｃｍの感光性樹脂層の全面を光硬化した。その後、液温２５℃のエタノール水溶液（エタノール／水＝８０／２０）でブラシ式現像装置により１分間現像し、６０℃で１０分間乾燥した後、さらにケミカル灯ＦＬ２０ＳＢＬ−３６０  ２０ワット（三菱電機オスラム（株）製）で主露光と同条件で後露光し、耐摩耗性評価用印刷版を得た。
【０１２１】
こうして得られた印刷版を、ｈｅｒｍｅｔｉｃ６−１２  ｕｎｉｖｅｒｓａｌ（ＴＡＭＰＯＰＲＩＮＴ社製）に装着し、インクにＰＡＤ−ＰＬＶ−１インキ白（ナビタス社製）を用いて、５万回スキージし、印刷版の摩耗された深さを測定した。摩耗された深さが１０μｍ以上である場合は、印刷中にインクを充填する凹部が浅くなるため印刷不具合が発生する。摩耗された深さが１０μｍ未満であれば好ましく、８μｍ以内であればより好ましく、６μｍ以内であればさらに好ましい。
【０１２２】
（３）ブレードによるインクの掻き取り性
７ｃｍ×１４ｃｍの感光性樹脂印刷版原版からカバーフィルム（Ｊ）を剥離し、ポジフィルムを真空密着させ、ケミカル灯ＦＬ２０ＳＢＬ−３６０  ２０ワット（三菱電機オスラム（株）製）でグレースケール感度１３±１段となる条件で露光し（主露光）、７ｃｍ×１４ｃｍの感光性樹脂層の全面を光硬化した。その後、液温２５℃のエタノール水溶液（エタノール／水＝８０／２０）でブラシ式現像装置により１分間現像し、６０℃で１０分間乾燥した後、さらにケミカル灯ＦＬ２０ＳＢＬ−３６０  ２０ワット（三菱電機オスラム（株）製）で主露光と同条件で後露光し、インクの掻き取り性評価用印刷版を得た。
【０１２３】
こうして得られた印刷版を、ｈｅｒｍｅｔｉｃ６−１２  ｕｎｉｖｅｒｓａｌ（ＴＡＭＰＯＰＲＩＮＴ社製）に装着し、インクにＰＡＤ−ＰＬＶ−１インキ白（ナビタス（株）製）を用いて、１回スキージし、印刷版の表面に残っているインクの厚みを１０点測定し、その平均値を求めた。インク残りがスキージ部全面で０．５μｍ以上である場合は、印刷画像部以外にインクが転写するため印刷不具合が発生するのでＣ（不良）、インク残りが部分的に０．５μｍ以上発生する場合はＢ（許容）、０．５μｍ以上の場所がない場合はＡ（良好）とした。
【０１２４】
＜感光性樹脂組成物１の調製＞
撹拌用ヘラおよび冷却管を取り付けた３つ口フラスコ中に、表２の実施例１の欄に示すポリアミド（Ａ）、溶媒として（Ｆ）成分を混合した後、撹拌しながら８０℃で２時間加熱し、ポリアミド（Ａ）を溶解させた。４０℃に冷却した後、表２の実施例１の欄のその他の成分を添加し、混合、さらに連続型メディア分散機（ＮＡＮＯ  ＧＲＡＩＮ  ＭＩＬＬ、浅田鉄工（株）製）を用いて分散し、感光性樹脂組成物１を得た。得られた感光性樹脂組成物１を用いて、前記感光性樹脂組成物の評価方法により粘度経時変化を評価した結果を表２に示す。
【０１２５】
＜感光性樹脂印刷版原版１の製造＞
得られた感光性樹脂組成物１を、前記接着層（Ｈ１）を有する支持体（Ｇ１）にバーコーターで塗布し、６０℃で２．５時間乾燥した。このとき乾燥後の版厚（鉄板＋感光性樹脂層）が０．５ｍｍとなるよう調節した。このようにして得られた感光性樹脂層（Ｉ）上に、水／エタノール＝１０／９０（重量比）の混合溶剤を塗布し、表面にカバーフィルム（Ｊ）を圧着し、感光性樹脂印刷版原版１を得た。得られた感光性樹脂印刷版原版１を用いて、前記方法により印刷版の特性を評価した結果を表２に示す。
【０１２６】
実施例２〜２１
感光性樹脂組成物の組成を表２、３の実施例２〜２１のとおり変更した以外は実施例１と同様にして感光性樹脂組成物および感光性印刷原版を作製した。評価結果を表２および３に示す。
【０１２７】
実施例２２
＜感光性樹脂印刷版原版２２の製造＞
実施例１と同じ方法で感光性樹脂組成物２２を調製した。得られた感光性樹脂組成物２２を、前記接着層（Ｈ２）を有する支持体（Ｇ２）に流延し、６０℃で２．５時間乾燥した。このとき乾燥後の版厚（鉄板＋感光性樹脂層）が０．３ｍｍとなるよう調節した。このようにして得られた感光性樹脂層（Ｉ）上に、水／エタノール＝１０／９０（重量比）の混合溶剤を塗布し、表面にカバーフィルム（Ｊ）を圧着し、感光性樹脂印刷版原版２２を得た。得られた感光性樹脂印刷版原版２２を用いて、前記方法により印刷版の特性を評価した結果を表３に示す。なお、感光性樹脂印刷版原版２２は以下の方法で作製した金属プレートに下記の方法で密着させ、パッド印刷機に装着し、評価した。
【０１２８】
＜金属プレートの作製方法＞
・基材：厚み３００μｍのキャンスーパー（新日鐵住金（株）製の鋼板）
・粘着層を有するフィルム：ＧＰＨ２５Ｆ０１Ｊ０２／ＬＳ２５Ａ（パナック（株）製）：フィルム上の片面に粘着層、もう一方の面に接着層が形成されたフィルム
ＧＰＨ２５Ｆ０１Ｊ０２／ＬＳ２５Ａの接着層を介して、基材とＧＰＨ２５Ｆ０１Ｊ０２／ＬＳ２５Ａを接着せしめ、基材上に粘着層を有する金属プレートを作製した。
【０１２９】
＜パッド印刷版機への装着方法＞
金属プレートを７０×１４０ｍｍに断裁した。断裁された金属プレートの粘着層上に、感光性樹脂印刷版原版２２のポリエステルフィルムの支持体側を３ｋｇローラーで圧着し、構成体１を作製した。
【０１３０】
こうして得られた金属プレートと感光性樹脂印刷版原版２２からなる構成体１を、パッド印刷機のｈｅｒｍｅｔｉｃ６−１２  ｕｎｉｖｅｒｓａｌ（ＴＡＭＰＯＰＲＩＮＴ社製）の版台に装着し、印刷機に取り付けた。その後、版台から構成体１を取り外して、構成体１と同じ方法で構成体２を作製し、当該構成体２を版台に装着するまでの時間を計測したところ１分であった。また、ブレードによってインクを掻き取っても、支持体の変形は認められなかった。
【０１３１】
実施例２３
実施例２２と同じ方法で感光性樹脂印刷版原版２３を製造した。得られた感光性樹脂印刷版原版２３のポリエステルフィルムの支持体側（表面）に、両面テープＰＧＤ−７５（３Ｍ製）を貼り付け、版台に凹版印刷版を固定し、パッド印刷機のｈｅｒｍｅｔｉｃ６−１２  ｕｎｉｖｅｒｓａｌ（ＴＡＭＰＯＰＲＩＮＴ社製）に装着した。その後、版台から凹版印刷版を剥がして、別の凹版印刷版（別に準備しておいた感光性樹脂印刷版原版２３）を、両面テープを用いて、版台に装着するまでの時間を計測したところ１０分であり時間を要した。
【０１３２】
比較例１〜４
感光性樹脂組成物の組成を表３の比較例１〜４のとおり変更した以外は実施例１と同様にして感光性樹脂組成物および感光性樹脂印刷版原版を作製した。評価結果を表３に示す。
【０１３３】
【表２】
2019168580.tif 000005
【０１３４】
【表３】
2019168580.tif 000006